(57)【要約】【課題】織物のナックル部で交叉する糸が互いに包み込み強固なナックル部を形成し、安定した織面が保持されるとともに摩耗面が広がり、織物使用の実行面で耐摩耗性が飛躍的に向上する産業織物用ポリエステルモノフィラメントの提供。【解決手段】極限粘度が０．７以上のポリプロピレンテレフタレートモノフィラメントであって、引っ張り強度が４．７ｃＮ／ｄＴｅｘ以下、結節強度／引っ張り強度比が６５％以上、線径変動率が１０％以下、且つ、曲げ剛性指数Ｇｉが８以上１５以下である産業織物用ポリエステルモノフィラメント。【選択図】　なし【特許請求の範囲】
【請求項１】
プロピレンテレフタレート単位を８５モル％以上含有し、極限粘度が０．７以上のポリエステルからなるモノフィラメントであって、引っ張り強度が４．７ｃＮ／ｄＴｅｘ以下、結節強度／引っ張り強度比が６５％以上、線径変動率が１０％以下、且つ下記式で求められる曲げ剛性指数Ｇｉが８以上、１５以下であることを特徴とするポリエステルモノフィラメント。
【数１】
2004060075.tif 000005
（但し、式中Ｇはモノフィラメントの曲げ剛性（ｍＮ）であり、φはモノフィラメントの直径（ｍｍ）である。）
【請求項２】
プロピレンテレフタレート単位を８５モル％以上含有し、極限粘度が０．８以上のポリエステルを、３０℃以上８０℃以下の冷却液浴中に溶融押出し、得られた未延伸糸を４０℃以上８０℃以下の温度で２．０〜３．５倍に１段延伸し、次いで１段目延伸温度以上２２０℃以下の温度で全延伸倍率が６．５倍以下となるように２段延伸することを特徴とする請求項１に記載の特性を有するポリエステルモノフィラメントの製造方法。
【請求項３】
請求項１に記載のポリエステルモノフィラメントを少なくとも一部に使用したことを特徴とする産業用織物。
【請求項４】
前記織物が抄紙用織物であることを特徴とする請求項３に記載の産業用織物。
【請求項５】
前記織物がフィルター用織物であることを特徴とする請求項３に記載の産業用織物。
【請求項６】
前記織物がベルト用織物であることを特徴とする請求項３に記載の産業用織物。
【発明の詳細な説明】
【０００１】
【発明の属する技術分野】
本発明は、新規特性を有するポリエステルモノフィラメントとその製造方法、並びにこのポリエステルモノフィラメントを少なくとも一部に使用した産業用織物に関し、さらに詳しくはポリプロピレンテレフタレート（以下ＰＰＴと略称する。）からなり、産業用織物とした際に素材の持つ優れた耐摩耗性および寸法安定性をより有効に発現して、ナックル部の目ずれを起こすことがなく、安定した織面を保持する寸法安定性を発揮する、産業用織物用途に好適なポリエステルモノフィラメントとその効率的な製造方法、およびこのポリエステルモノフィラメントを少なくともその一部に使用した製紙用織物、フィルター用織物およびベルト用織物に代表される産業用織物に関するものである。
【０００２】
【従来の技術】
産業用織物形成材料としては、合成樹脂モノフィラメントが従来から広く用いられている。例えばポリアミドからなるモノフィラメントは、その優れた耐摩耗性から、製紙装置用、ろ過布用、ゴム補強用およびふるいメッシュ用などの産業用織物に広く使用されている。しかし、ポリアミドモノフィラメント製織物は、素材特有の低弾性率や高吸水性に起因して、寸法が不安定になり、産業用織物とした際にその経糸と緯糸の交叉部（以下ナックル部と略称する。）が緩み易く、目ずれを起こして皺の発生を招き易いばかりか、その部分が破壊されて織物使用の寿命が短くなり易いという欠点を有していた。また、例えば製紙プロセスなどで使用される塩素や酸化剤に侵され易いという問題をも包含するものであった。一方、ポリエチレンテレフタレート（以下ＰＥＴと略称する。）やポリブチレンテレフタレート（以下ＰＢＴと略称する。）からなるポリエステルモノフィラメントは、吸水率が極めて低く、寸法安定性に優れ、塩素や酸化剤に侵され難いという優れた特性を有する反面、その剛直さに起因して、例えば金属、セラミック、プラスチックなどの粒子や構造物に接する用途においては、擦過損傷を受け易く、これまた織物使用の寿命が短くなるという問題があった。
【０００３】
そして、これらの問題点の改良を目指した種々の検討が従来から種々行われている。例えば、硬い無機粒子の混練による改良モノフィラメント（特開昭５８−１８４１５号公報、特開昭６２−２５０２９２号公報）が知られているが、この改良モノフィラメントは、若干の耐摩耗性向上効果は得られるものの、モノフィラメント中の粒子が異物と同様の作用をして糸質の低下を招くばかりか、モノフィラメントの製造工程や製織工程および産業用織物として使用する際に、このモノフィラメントや織物と接触する各種ローラー類やガイド類などに擦過損傷を与えるという欠点があった。そればかりか、合成樹脂としてポリアミドモノフィラメントを使用した場合には、素材特有の高吸水性に起因する不具合が依然として解消されるものではなかった。
【０００４】
また、糸表面にポリシロキサン系被覆剤および架橋アクリル系被覆剤からなる被膜を付与する方法（特開昭６３−４２９７６号公報）や、比較的柔軟な樹脂を含有させることにより耐摩耗性を改良する方法（特開平２−８０６８８号公報、特開平５−８６５０７号公報、特開２００２−５４０２７号公報）なども提案されているが、前者の方法で得られるモノフィラメントは、延伸工程で被膜が脱落し易いという不具合が、また後者の方法で得られるモノフィラメントは、主素材と添加樹脂との融点の違いなどから相溶性に劣るばかりか、溶融紡糸工程で添加樹脂の分解が起こりやすいという不具合があり、いずれの方法でも十分な耐摩耗性を得るには限界があった。
【０００５】
このような状況から、寸法安定性、耐酸化剤性および耐摩耗性を均衡して具備する素材として、特開平５−１７１５８９号公報にはＰＰＴ繊維から成る製紙用ファブリックが、また特許第３０７６９０７号公報にはＰＰＴにポリアミドを添加したモノフィラメントから成る抄紙機用の布が提案されている。しかしながら、これらの製紙用ファブリックは、確かにＰＰＴの持つ寸法安定性、耐塩素性や耐酸化剤性および耐摩耗性といった素材特性をある程度発揮するものの、産業用織物として使用された場合には、そのナイロン並の低弾性に起因してナックル部が緩み易く、皺が発生して、その部分の破壊による織物使用の寿命が短くなるという問題を包含していることから、産業用織物としては十分なものではなかった。
【０００６】
さらに、特許第３０７６９０７号公報に記載される抄紙機用の布に使用されるモノフィラメントは、ポリアミドの添加により耐摩耗性は向上するものの、ＰＰＴとポリアミドの相溶性が必ずしも十分ではないため、織物としての使用時に両素材の界面での剥離によりフィブリル化し易いという欠点を包含するものであった。
【０００７】
【発明が解決しようとする課題】
このように、産業織物用モノフィラメントには、耐摩耗性および寸法の安定性が要求されているものの、例えば、ポリアミドモノフィラメントは良好な耐摩耗性を有するが、乾湿差による寸法安定性に欠け、他方ポリエステルモノフィラメントは寸法安定性に優れるが、産業用織物としての実行面における耐摩耗性が十分でないなど、従来のモノフィラメントは上記したいずれかの特性を欠き、これらの特性を均衡して満足するものは知られていないのが実状である。
【０００８】
かかる状況に鑑み、本発明の目的は、産業用織物とした際に素材の持つ優れた耐摩耗性および寸法安定性をより有効に発現して、ナックル部の目ずれを起こすことがなく、安定した織面を保持する寸法安定性を発揮する、産業用織物用途に好適なポリエステルモノフィラメントとその効率的な製造方法、およびこのポリエステルモノフィラメントを少なくともその一部に使用した製紙用織物、フィルター用織物およびベルト用織物に代表される産業用織物を提供することにある。
【０００９】
【課題を解決するための手段】
本発明者らは、上記目的を達成すべく、ＰＰＴモノフィラメントの特性について鋭意検討した結果、引っ張り強度と結節強度が均衡して高く、線径が均一で、且つ特定の曲げ剛性を有するモノフィラメントが、織物とした場合のナックル部で糸が互いに食い込み、相互に包み込んで強固なナックル部を形成し、目ずれを起こすことなく安定した織面を保持できるばかりか、摩耗面が広がり、素材の持つ特性と相まって、織物実行面での耐摩耗性が飛躍的に向上した特性を発現することを見出だし、本発明に到達した。
【００１０】
すなわち、本発明のポリエステルモノフィラメントは、プロピレンテレフタレート単位を８５モル％以上含有し、極限粘度が０．７以上のポリエステルからなるモノフィラメントであって、引っ張り強度が４．７ｃＮ／ｄＴｅｘ以下、結節強度／引っ張り強度比が６５％以上、線径変動が１０％以下、且つ下記式で求められる曲げ剛性指数Ｇｉが８以上、１５以下であることを特徴とする。
【００１１】
【数２】
2004060075.tif 000002
【００１２】
（但し、式中Ｇはモノフィラメントの曲げ剛性（ｍＮ）であり、φはモノフィラメントの直径（ｍｍ）である。）
また、本発明ポリエステルモノフィラメントの製造方法は、プロピレンテレフタレート単位を８５モル％以上含有し、極限粘度が０．９以上のポリエステルを３０℃以上８０℃以下の冷却液浴中に溶融押出し、得られた未延伸糸を４０℃以上８０℃以下の温度で２．３〜３．５倍に１段延伸し、次いで１段目延伸温度以上２２０℃以下の温度で全延伸倍率が６．５倍以下となるように２段延伸することを特徴とする。
【００１３】
さらに、本発明の産業用織物は、上記ポリエステルモノフィラメントを少なくても一部に使用してなり、具体的には抄紙網やドライヤーカンバスなどの製紙用織物、汚泥処理用ベルトプレス用フィルターや砂利採取時の汚濁水処理用プレスフィルターなどのフィルター用織物およびサニタリー製品乾燥用ベルトなどのベルト織物などであることを特徴とする。
【００１４】
なお、本発明でいう曲げ剛性指数Ｇｉとは、上記式で求められる数値であるが、式中のＧで示されるモノフィラメントの曲げ剛性とは、具体的には図１に示すとおり、間隔１ｃｍに設置された２本のピン（各２ｍｍφの鋼線）に渡されたサンプルの中央を、Ｊ型フック（１ｍｍφの鋼線）で矢印方向に引き上げることによりサンプルを折り曲げる時の最大折り曲げ力（単位：ｍＮ）を意味する。
【００１５】
【発明の実施の形態】
以下、本発明を詳細に説明する。
【００１６】
本発明のポリエステルモノフィラメントを構成するポリマーは、テレフタル酸を主たる酸成分として、１，３プロパンジオールを主たるグリコール成分として得られるポリエステルである。但し、１５モル％未満、好ましくは１０モル％以下の割合で他のポリエステル結合の形成可能な共重合成分を含むものであってもよい。
【００１７】
共重合可能な酸性分としては、例えばイソフタル酸、シクロヘキサンジカルボン酸、アジピン酸、ダイマ酸、セバシン酸などのジカルボン酸類を挙げることができ、一方、グリコール成分としては、例えばエチレングリコール、ジエチレングリコール、ブタンジオール、ネオペンチルクリコール、シクロヘキサンジメタノール、ポリエチレングリコール、ポリプロピレングリコールなどを挙げることができるが、これに限られるものではない。また、このポリエステルには、二酸化チタンなどの艶消し剤、シリカやアルミナ微粒子などの滑剤、ヒンダードフェノール誘導体などの抗酸化剤、着色顔料、難燃剤、制電剤、蛍光増白剤、赤外線吸収剤、消泡剤などの改質剤などが添加されていてもよい。
【００１８】
本発明で使用するポリエステルの極限粘度は、０．７以上であればよいが、特に０．８以上であることが、高い靭性を有するモノフィラメントが得られるばかりか、線径バラツキの小さいモノフィラメントが得られ易いことから好ましい。この点から極限粘度は、高ければ高いほど好適であるが、２．０を越えると紡糸が困難となるため好ましくない。
【００１９】
ここで、本発明でいう極限粘度とは、オルトクロロフェノール１０ｍｌに対し、試料０．１ｇを溶解し、温度２５℃においてオストワルド粘度計を用いて測定した粘度から求めた極限粘度であり、〔η〕で表される値である。
【００２０】
本発明のポリエステルモノフィラメントの引っ張り強度は、４．７ｃＮ／ｄＴｅｘ以下、好ましくは４．０ｃＮ／ｄＴｅｘ以下であり、結節強度／引っ張り強度比は６５％以上、好ましくは７０％以上でなければならない。
【００２１】
引っ張り強度は、産業用織物の平面方向の靭性からは高いほど好ましいが、４．７ｃＮ／ｄＴｅｘを越えると、結節強度が低いものとなり、後述する結節強度／引っ張り強度比が著しく低下するため好ましくない。引っ張り強度は低くければ低いほど結節強度／引っ張り強度比が向上し好ましいが、低く過ぎると産業用織物の平面方向の靭性が劣るものとなるため、極端な低強度化は避けるべきであり、精々２．０ｃＮ／ｄＴｅｘ程度までである。
【００２２】
また、結節強度／引っ張り強度比が６５％未満では、織物の経糸、緯糸相互の食い込みによる繊維軸と直交する方向の強さ、すなわちナックル部の靭性が、織物平面方向の靭性に比べ著しく劣り、両靭性のバランスが崩れて織物平面方向の負荷によりナックル部が破損し易くなり、耐摩耗性に劣るものとなるため好ましくない。
【００２３】
本発明のポリエステルモノフィラメントは、その線径変動率が１０％以下、好ましくは７％以下であり、且つ曲げ剛性指数Ｇｉが８以上、１５以下、好ましくは１０以上１３．５以下であることが重要である。
【００２４】
線径変動率が１０％を越えると、曲げ剛性バラツキが大きくなり、織物ナックル部糸相互の食い込みが不均一となり易く、織り面が凸凹となって均一な摩耗面が形成されず、摩耗に偏りが生じて耐摩耗性を損ない、織物の寿命が短くなる傾向となるため好ましくない。
【００２５】
また、曲げ剛性指数Ｇｉが８未満では、織物ナックル部糸相互の食い込みは増すものの、糸そのもののが柔らか過ぎるため、ナックル部の締め付け力が低下し、織物使用時にナックル部がずれ易くなり、耐摩耗性の低下を招いてしまうことから好ましくない。逆に１５を越える高い曲げ剛性指数Ｇｉでは、モノフィラメントが剛直となりすぎて、織物ナックル部の糸相互の食い込みが不足してしまい、強固なナックル部を形成されにくくなるため、これまた耐摩耗性の低下を招き、織物使用寿命が短くなり易くなることから好ましくない。
【００２６】
上記特性を有する本発明のポリエステルモノフィラメントの製造方法は、一般のモノフィラメントの製造装置を使用することができ、溶融紡糸、冷却固化、次いで得られた未延伸糸を２段階に延伸することを骨子とするが、これらについて以下に詳細に説明する。
【００２７】
まず、プロピレンテレフタレート単位を８５モル％以上有し、極限粘度が０．９以上のポリエステル樹脂ペレットを乾燥後、紡糸機に供給し、常法により、ギヤポンプで計量して口金ノズルから溶融押出する。次に、溶融押出された溶融線条物を、３０℃以上８０℃以下、好ましくは４２℃以上６５℃以下の冷却液浴に導き急冷する。
【００２８】
冷却液浴の温度が上記の範囲未満では、線条物が蛇行し、線経バラツキを悪化させる傾向にあるため好ましくない。一方、冷却液浴の温度が上記範囲を越えると、線状物の真円性が損なわれ、これまた本発明の目的とする均一な線径を有するモノフィラメントが得られにくい傾向となるため好ましくない。この理由については明らかではないが、冷却液浴の温度が上記範囲未満では、線状物がガラス状に固化し、冷却液浴内ガイドなどの抵抗力を吸収できず蛇行するものと考えられる。そして、冷却液浴の温度が上記範囲を越えると、線状物が柔軟になり過ぎて冷却液浴内のガイドなどとの接触抵抗で容易に変形することから、真円性が損なわれることに起因するものと考えられる。
【００２９】
なお、この冷却方法における好ましい冷却時間は、モノフィラメントの太さにもよるが、ノズル直後の冷却液浴に２秒〜３０秒通過させることである。
【００３０】
ここで使用する冷却液浴の冷媒としては、線状物の表面から容易に除去できるものであって、物理的、化学的に本質な変化をポリマーに与えない物質で、上記の冷却液温度範囲において液状を保持し得るものであれば特に制限はなく、それらの具体例としては、水、パラフィン、エチレングリコール、グリセリン、アルミアルコールおよびキシレンなどが挙げられる。
【００３１】
このようにして得られた未延伸糸は、引き続いて産業織物用モノフィラメントとして繊維軸方向と繊維軸に直交する方向の靭性が均衡し、織物ナックル部の糸が互いに包み込むように食い込んで強固なナックル部を形成されるように適度な強度特性および曲げ剛性が得られるようにマイルドに２段階に延伸される。
【００３２】
第１段の延伸は、比較的低温・低倍率のマイルド条件、すなわち４０℃〜８０℃、特に５０℃〜７０℃の温度で、２．０〜３．５倍、特に２．５〜３．０倍の条件が採用される。この第１段延伸温度が低すぎると、延伸時に断糸しやすくなり、逆に高すぎると、延伸張力が著しく低下し延伸が困難になり易いばかりか、得られるモノフィラメントが柔軟になり過ぎてナックル部の締め付け力が低下し、織物使用時のナックル部ずれを招き易くなるため好ましくない。
【００３３】
また、第１段の延伸倍率が低過ぎると、延伸斑が生じて線径の均一なモノフィラメントが得られないばかりか、強度特性が不均一となり、製織時の断糸など加工性が著しく阻害され易いものとなるため好ましくない。逆に高すぎると、剛直なモノフィラメントとなり、強固なナックル部が形成できにくくなるため好ましくない。
【００３４】
この第１段目延伸に用いる熱媒体としては、モノフィラメントの表面から容易に除去できるものであって、物理的、化学的に本質な変化をモノフィラメントに与えない物質であれば如何なるものを用いることができるが、比較的低温延伸であることから、経済的には温水浴または加熱空気炉が好適である。
【００３５】
次に、第２段目の延伸は、前段延伸より高い温度に設定し、２２０℃以下、特に８０℃を越え１５０℃以下の温度下で、全延伸倍率が６．５倍以下、特に５．８倍以下の倍率となるように延伸される。この第２段目の延伸温度についも、第１段の延伸と同様に、低過ぎると断糸し易く、逆に高過ぎると結節強度の低いものとなり、結節強度／引っ張り強度比が阻害され易い傾向となるため好ましくない。また、第２段目の延伸温度が２２０℃を越えると、延伸時に溶断し易くなるため好ましくない。この低結節強度化する理由については明らかではないが、高温下における延伸で高度に配向した分子鎖が高温に晒されて、繊維軸方向に結晶化が進み、繊維軸方向に剛直になるため、繊維軸と直交する方向の靭性が逆に阻害されることに起因するものと考えられる。
【００３６】
また、全延伸倍率が６．５倍を越えるような高い第２段延伸倍率では、引っ張り強度は向上するものの、結節強度が著しく低いものとなり、結節強度／引っ張り強度比が著しく阻害され易いものとなり、織物の耐摩耗性に劣るものとなるため好ましくない。
【００３７】
さらに、得られた産業織物用ポリエステルモノフィラメントの寸法安定性を向上させるべく、熱処理することも可能であるが、上記理由から産業織物用モノフィラメントとして好ましい特性を阻害する過酷な熱処理は避けなければならない。
【００３８】
ここで、上記の第２段延伸および熱処理に適する熱媒体としては、モノフィラメントの表面から容易に除去できるものであって、物理的、化学的に本質な変化をモノフィラメントに与えない物質であれば如何なるものでもよい。また、加熱装置としては、例えば高沸点の不活性液体を有する液体浴、空気炉、不活性ガス炉、赤外線炉、高周波炉および金属炉などを使用することができる。
【００３９】
本発明のポリエステルモノフィラメントは、１本の単糸からなる連続糸であり、丸、三角、四角、多角形および中空形などいかなる断面形状のものであってもよい。また、他のポリエステルおよび／またはコポリエステルとの複合モノフィラメントであってもよい。断面の直径は用途によって適宜選択できるが、通常０．０５〜３．０ｍｍの範囲が最もよく使用される。
【００４０】
このようにして得られたポリエステルモノフィラメントは、引っ張り強度と結節強度が均衡して高く、線径が均一で、且つ特定の曲げ剛性を有しており、産業織物とした際、そのナックル部で経糸と緯糸が互い食い込み、相互に包み込み強固なナックル部を形成し、安定した織面が保持さればかりか、摩耗面が広がり、素材の持つ特性と相まって、織物使用の実行面で耐摩耗性が飛躍的に向上し得るものである。
【００４１】
本発明の産業用織物は、上記ポリエステルモノフィラメントを少なくとも一部に使用した抄紙網、抄紙ドライヤーカンバス、食品類や汚泥の固液分離処理用ベルトプレスフィルター、砂利採取時などの汚濁水の清浄処理用プレスフィルターおよびサニタリー製品乾燥用ベルトなどのことである。
【００４２】
ここで、抄紙網とは、紙漉き工程で一重織、二重織、三重織などの織物として使用される網のことである。特に、網のマシンサイドは各種ローラー、サクションボックスなどと接触するため、紙原料液に添加されている炭酸カルシウム、タルク、クレーなどの無機填料による激しい摩耗を受けるものである。したがって、本発明のポリエステルモノフィラメントを少なくとも一部に構成素材として使用した抄紙網は、摩耗が大幅に抑制されたものとなり、この用途にとって極めて好適に網性能を発揮する。
【００４３】
また、抄紙ドライヤーカンバスとは、抄紙機の紙乾燥工程で使用される、一重織、二重織、三重織など様々な織物であり、紙や各種ローラーおよび紙表面に施される塗被料による摩耗を受けるものである。したがって、本発明のポリエステルモノフィラメントを少なくても一部に構成素材として使用した抄紙ドライヤーカンバスは、摩耗が大幅に抑制されたものとなり、この用途にとって極めて好適にカンバス性能を発揮する。
【００４４】
同様に、本発明のポリエステルモノフィラメントを少なくとも一部の構成素材として使用し、平織り、綾織り、２重織りおよび３重織りなどの織物としたビールや醤油の製造工程および汚泥処理工程などの固液分離用ベルトプレスフイルターおよび砂利採取時などの汚濁水清浄処理などのプレスフィルターなどのフィルター、およびサニタリー製品乾燥工程で使用されるベルトネットなどは、使用中の摩耗が著しく抑制されるたものとなるため、これらの用途にとって極めて好適であり、フィルターやネットとしての優れた性能を発揮する。
【００４５】
なお、本発明のポリエステルモノフィラメントが、抄紙ドライヤーカンバスなどの高温多湿な雰囲気中で使用される工業用織物の構成素材として用いられる場合には、ポリエステルの加水分解を抑制する目的で、各種カルボジイミド化合物、エポキシ化合物およびオキサゾリン化合物などを添加または含有したものであることが好ましく、特に未反応のカルボジイミド化合物を含有したものであることがより好ましい。
【００４６】
【実施例】
以下、本発明を実施例によって具体的に説明するが、本発明はその主旨を越えない限り、以下の実施例に限定されるものではない。
【００４７】
なお、以下に述べる実施例における各特性の測定、評価は次の基準にしたがって行った。
［引っ張り強度、結節強度］
ＪＩＳ　Ｌ１０１３標準時試験法で測定した（単位：ｃＮ／ｄｔｅｘ）。
［線径変動率］
アンリツ（株）製レーザー外径測定機、ＫＬ１５１Ａでモノフィラメントの直径を１００ｍを連続して測定し、その最高値と最低値の差を１００ｍ連続して測定したモノフィラメント直径の平均値で除することにより求めた。
［曲げ剛性指数］
上述した図１の方法にしたがって曲げ剛性を測定し、この測定値から上記式により求めた。
［耐摩耗性評価］
評価するモノフィラメントの直径を０．２ｍｍに統一し、評価モノフィラメントを少なくとも一部に使用した平織物を評価織物として織成し、幅３ｃｍ長さ１０ｃｍの試験片とした。一方、直径０．２ｍｍ強度５．０ｃＮ／ｄＴｅｃｘ、結節強度／引っ張り強度比６３％、線径変動率５％、の標準ＰＥＴモノフィラメンを、経糸、緯糸ともに用いた平織物を標準織物として織成し、幅３ｃｍ長さ１０ｃｍの試験片とした。そして、両試験片について、日本フィルコン（株）製摩耗試験機（実用新案登録第１３５０１２４）により、摩耗面の経糸断面が５０％減量するまでの摩耗時間を測定し、標準織物の摩耗時間に対しする評価織物の摩耗時間倍率で評価した。
【００４８】
なお、上記摩耗試験の滴下填料スラリーとしては、三共製薬（株）製炭酸カルシウム粉末、商標エスカロン８００の０．５％水懸濁液を用いた。
［実施例１］
極限粘度１．３のＳｈｅｌｌ　Ｃｈｅｍｉｃａｌ社製ＰＰＴ樹脂（商標名ＣＯＲＴＥＲＲＡ）を、常法にしたがって４０ｍｍφのエクストルーダーに供し、溶融紡糸温度２５０℃でノズルから押出し、４５℃の温水浴を５秒間で通過させて冷却固化した。得られた未延伸糸について、次いで５０℃の温水中で３倍に第一段目の延伸を行い、さらに９０℃の熱風炉で全延伸倍率が５．５倍になるように第二段目の延伸を行うことにより、直径０．２ｍｍのモノフィラメントを製造した。得られたモノフィラメントの引っ張り強度、結節強度／引っ張り強度比、線径変動率、曲げ硬さ指数は表１のとおりであった。
［実施例２］
実施例１の第二段目延伸に引き続き、１４０℃の熱風炉で定長熱処理を行うことにより、直径０．２ｍｍのモノフィラメントを製造した。得られたモノフィラメントの引っ張り強度、結節強度／引っ張り強度比、線径変動率および曲げ硬さ指数は表１のとおりであった。
［実施例３］
実施例１の第二段目延伸に引き続き、１８０℃の熱風炉で１０％弛緩熱処理を行うことにより、直径０．２ｍｍのモノフィラメントを製造した。得られたモノフィラメントの引っ張り強度、結節強度／引っ張り強度比、線径変動率、曲げ硬さ指数は表１のとおりであった。
【００４９】
【表１】
2004060075.tif 000003
【００５０】
［実施例４］
経糸として実施例１で得られたモノフィラメントを、緯糸として標準ＰＥＴモノフィラメントを、それぞれ使用して評価織物を織成し、得られた織物の耐摩耗性評価を行った。結果は表２のとおりであった。
［実施例５］
経糸として実施例２で得られたモノフィラメントを、緯糸として標準ＰＥＴモノフィラメントを、それぞれ使用して評価織物を織成し、得られた織物の耐摩耗性評価を行った。結果は表２のとおりであった。
［実施例６］
緯糸として実施例３で得られたモノフィラメントを、経糸として標準ＰＥＴモノフィラメントを、それぞれ使用して評価織物を織成し、得られた織物の耐摩耗性評価を行った。結果は表２のとおりであった。
［実施例７］
経糸として実施例２で得られたモノフィラメントを、緯糸として実施例３で得られたモノフィラメントを、それぞれ使用して評価織物を織成し、得られた織物の耐摩耗性評価を行った。結果は表２のとおりであった。
［比較例１〜５］
実施例３において、モノフィラメントの製造条件を表１に示したように変更した以外は、同様にしてモノフィラメントを製造した。得られたモノフィラメントの引っ張り強度、結節強度／引っ張り強度比、線径変動率、曲げ硬さ指数は表１のとおりであった。
【００５１】
次いで、緯糸として上記で得られたモノフィラメントを、経糸として標準ＰＥＴモノフィラメントを、それぞれ使用して評価織物を織成し、耐摩耗性評価を行った。結果は表２のとおりであった。
【００５２】
【表２】
2004060075.tif 000004
【００５３】
［比較例６］
実施例１において、第一延伸温度を２０℃に変更したところ、半数以上の糸条が断糸したため、モノフィラメントの製造を中止した。
［比較例７］
実施例１において、第一延伸倍率を１．８倍に変更したところ、スラブ糸が多数混入したモノフィラメントしか得られず、モノフィラメントの製造を中止した。［比較例８］
実施例１において、第二延伸温度を７０℃に変更したところ、半数以上の糸条が断糸したため、モノフィラメントの製造を中止した。
［比較例９］
実施例１において、第二延伸温度を２３０℃に変更したところ、溶断のため、引き取り不能となり、モノフィラメントを製造することができなかった。
【００５４】
【発明の効果】
以上説明したように、本発明のポリエステルモノフィラメントは、引っ張り強度と結節強度が均衡して高く、線径が均一で、且つ特定の曲げ剛性を有しており、産業織物とした際、そのナックル部で強固なナックル部を形成し、安定した織面が保持さればかりか、摩耗面が広がり、素材の持つ特性と相まって、織物使用の実行面で耐摩耗性が飛躍的に向上し得るものである。
【００５５】
また、本発明のポリエステルモノフィラメントの製造方法によれば、上記の特性を有する産業用織物用ポリエステルモノフィラメントを効率的に製造することができる。
【００５６】
さらに、本発明のポリエステルモノフィラメントを少なくともその一部に使用した製紙用織物、フィルター用織物およびベルト用織物に代表される産業用織物は、上記した優れた特性を発揮することから、各種産業用織物として極めて有用である。
【図面の簡単な説明】
【図１】図１は本発明の産業用織物用ポリエステルモノフィラメントの曲げ硬さ測定方法の説明図である。
【図１】
2004060075.tif 000006